(57)【特許請求の範囲】
【請求項１】
銅を含み、かつＣｕ−Ｍｎ型、Ｃｕ−Ｆｅ型、Ｃｕ−Ｃｒ型及びＣｕ−Ｍｎ−Ｆｅ型からなる群から選択されるいずれかのスピネル構造を有する金属酸化物、および固体酸性物質を含有することを特徴とする酸素含有炭化水素の改質触媒。
【請求項２】
固体酸性物質がアルミナである請求項１に記載の酸素含有炭化水素の改質触媒。
【請求項３】
請求項１または２に記載の改質触媒を還元することにより得られる酸素含有炭化水素の改質触媒。
【請求項４】
酸素含有炭化水素が、メタノール、エタノール、ジメチルエーテル及びメチルエチルエーテルから選ばれる少なくとも一種である請求項１〜３のいずれかに記載の酸素含有炭化水素の改質触媒。
【請求項５】
請求項１〜４のいずれかに記載の改質触媒を用い、酸素含有炭化水素を水蒸気改質することを特徴とする水素又は合成ガスの製造方法。
【請求項６】
請求項１〜４のいずれかに記載の改質触媒を用い、酸素含有炭化水素を自己熱改質することを特徴とする水素又は合成ガスの製造方法。
【請求項７】
請求項１〜４のいずれかに記載の改質触媒を用い酸素含有炭化水素を部分酸化改質することを特徴とする水素又は合成ガスの製造方法。
【請求項８】
請求項１〜４のいずれかに記載の改質触媒を用い、酸素含有炭化水素を二酸化炭素改質することを特徴とする水素又は合成ガスの製造方法。
【請求項９】
請求項１〜４のいずれかに記載の改質触媒を備える改質器と、該改質器により製造される水素を燃料とする燃料電池とを有することを特徴とする燃料電池システム。
【発明の詳細な説明】
【技術分野】
【０００１】
本発明は、酸素含有炭化水素の改質触媒、それを用いた水素又は合成ガスの製造方法及び燃料電池システムに関し、さらに詳しくは、耐熱性に優れる銅含有スピネル構造を有する金属酸化物、又はこのものと固体酸性物質とを含み、単位表面積当たりの活性が大きく向上した酸素含有炭化水素の改質触媒、及びこの改質触媒を用いて酸素含有炭化水素に各種改質を施し、水素又は合成ガスを効率よく製造する方法、並びにこの改質触媒を利用した燃料電池システムに関する。
【背景技術】
【０００２】
合成ガスは、一酸化炭素と水素からなり、メタノール合成、オキソ合成、フィッシャートロプシュ合成などの原料ガスとして用いられるほか、アンモニア合成や各種化学製品の原料として広く用いられている。
この合成ガスは、従来石炭のガス化による方法、あるいは天然ガスなどを原料とする炭化水素類の水蒸気改質法や部分酸化改質法などにより製造されてきた。しかしながら、石炭のガス化方法においては、複雑で高価な石炭ガス化炉が必要である上、大規模なプラントになるなどの問題があった。また、炭化水素類の水蒸気改質法においては、反応が大きな吸熱を伴うため、反応の進行に７００〜１２００℃程度の高温を必要とし、特殊な改質炉が必要となる上、使用される触媒に高い耐熱性が要求されるなどの問題があった。さらに、炭化水素類の部分酸化改質においても、高温を必要とするために、特殊な部分酸化炉が必要となり、また反応に伴って大量の煤が生成することから、その処理が問題となる上、触媒が劣化しやすいなどの問題があった。
【０００３】
そこで、このような問題を解決するために、近年、ジメチルエーテルなどの酸素含有炭化水素を原料として用い、これに各種の改質を施し、合成ガスを製造することが試みられている。
一方、近年、環境問題から新エネルギー技術が脚光を浴びており、この新エネルギー技術の一つとして燃料電池が注目を集めている。この燃料電池は、水素と酸素を電気化学的に反応させることにより、化学エネルギーを電気エネルギーに変換させるものであって、エネルギーの利用効率が高いという特徴を有しており、民生用、産業用あるいは自動車用などとして、実用化研究が積極的になされている。
この燃料電池の水素源としては、メタノール、メタンを主体とする液化天然ガス、この天然ガスを主成分とする都市ガス、天然ガスを原料とする合成液体燃料、さらには石油系のナフサや灯油などの石油系炭化水素の研究がなされている。
【０００４】
これらの石油系炭化水素を用いて水素を製造する場合、一般に、該炭化水素に対して、触媒の存在下に水蒸気改質処理や部分酸化改質処理などが施されるが、この場合、前記のような問題が生じる。したがって、水素の製造においても、ジメチルエーテルなどの酸素含有炭化水素を原料として用いる方法が、種々試みられている。
ジメチルエーテルなどの酸素含有炭化水素を原料として、これに各種の改質を施して、水素や合成ガスを製造する際に使用される触媒については、これまで各種のものが開示されているが、その中でＣｕ系の触媒を用いて、酸素含有炭化水素を改質する技術としては、例えばＣｕ含有触媒を用いて、酸素含有炭化水素と二酸化炭素から合成ガスを製造させる触媒及びそれを用いた合成ガスの製造方法（例えば、特許文献１参照）、Ｃｕ含有触媒を用いて、酸素含有炭化水素と水蒸気から水素を製造させる触媒及びそれを用いた水素の製造方法（例えば、特許文献２参照）、固体酸にＣｕを含む金属が担持されたものからなる酸素含有炭化水素の改質触媒（例えば、特許文献３、特許文献４参照）、Ｃｕ含有物質と固体酸性物質との混合物からなる、酸素含有炭化水素と水蒸気から水素を製造させる触媒及びそれを用いた水素の製造方法（例えば、特許文献５参照）、Ｃｕ含有物質と固体酸性物との混合物からなる、酸素含有炭化水素と水蒸気から合成ガスを製造させる触媒及びそれを用いた合成ガスの製造方法（例えば、特許文献６参照）などが開示されている。
しかしながら、これらの技術において用いられるＣｕ系触媒は、いずれも耐熱性が不十分であり、したがって、反応活性を向上させるために反応温度を上げると触媒が劣化するのを免れないという問題があった。
【０００５】
【特許文献１】特開平１０−１７４８６９号公報
【特許文献２】特開平１０−１７４８７１号公報
【特許文献３】特開２００１−９６１５９号公報
【特許文献４】特開２００１−９６１６０号公報
【特許文献５】特開２００３−１０６８４号公報
【特許文献６】特開２００３−３３６５６号公報
【発明の開示】
【発明が解決しようとする課題】
【０００６】
本発明は、このような状況下でなされたもので、銅を含有し、かつ耐熱性に優れ、単位表面積当たりの活性が大きく向上した酸素含有炭化水素の改質触媒、及びこの改質触媒を用いて酸素含有炭化水素に各種改質を施し、水素又は合成ガスを効率よく製造する方法を提供することを目的とするものである。また、このような優れた改質触媒を備えた改質器と、該改質器により製造される水素を燃料とする燃料電池とを有する、優れた燃料電池システムを提供することを目的とするものである。
【課題を解決するための手段】
【０００７】
本発明者は、前記目的を達成するために、鋭意研究を重ねた結果、銅含有触媒をスピネル構造とすることにより、またこの銅含有スピネル構造の触媒と固体酸性物質とを組み合わせることにより、耐熱性が高くなると共に、単位表面積当たりの活性が大きく向上した触媒が得られ、その目的を達成し得ることを見出した。本発明は、かかる知見に基づいて完成したものである。
すなわち、本発明は、
（１）銅を含み、かつＣｕ−Ｍｎ型、Ｃｕ−Ｆｅ型、Ｃｕ−Ｃｒ型及びＣｕ−Ｍｎ−Ｆｅ型からなる群から選択されるいずれかのスピネル構造を有する金属酸化物、および固体酸性物質を含有することを特徴とする酸素含有炭化水素の改質触媒（以下、改質触媒Ｉと称す。）、
（２）固体酸性物質がアルミナである上記（１）に記載の酸素含有炭化水素の改質触媒、
【０００８】
（３）上記（１）または（２）に記載の改質触媒を還元することにより得られる酸素含有炭化水素の改質触媒、
（４）酸素含有炭化水素が、メタノール、エタノール、ジメチルエーテル及びメチルエチルエーテルから選ばれる少なくとも一種である上記（１）〜（３）のいずれかに記載の酸素含有炭化水素の改質触媒、
（５）上記（１）〜（４）のいずれかに記載の改質触媒を用い、酸素含有炭化水素を水蒸気改質することを特徴とする水素又は合成ガスの製造方法、
（６）上記（１）〜（４）のいずれかに記載の改質触媒を用い、酸素含有炭化水素を自己熱改質することを特徴とする水素又は合成ガスの製造方法、
（７）上記（１）〜（４）のいずれかに記載の改質触媒を用い酸素含有炭化水素を部分酸化改質することを特徴とする水素又は合成ガスの製造方法、
（８）上記（１）〜（４）のいずれかに記載の改質触媒を用い、酸素含有炭化水素を二酸化炭素改質することを特徴とする水素又は合成ガスの製造方法、
（９）上記（１）〜（４）のいずれかに記載の改質触媒を備える改質器と、該改質器により製造される水素を燃料とする燃料電池とを有することを特徴とする燃料電池システム、
を提供するものである。
【発明の効果】
【０００９】
本発明によれば、耐熱性に優れる銅含有スピネル構造を有する金属酸化物、又はこのものと固体酸性物質とを含有し、単位表面当たりの活性が大きく向上した酸素含有炭化水素の改質触媒、及びこの改質触媒を用いて酸素含有炭化水素に各種改質を施し、水素又は合成ガスを効率よく製造する方法を提供することができる。また、このような優れた改質触媒を備えた改質器と、該改質器により製造される水素を燃料とする燃料電池とを有する、優れた燃料電池システムを製造することができる。
【発明を実施するための最良の形態】
【００１０】
本発明の酸素含有炭化水素の改質触媒には、（１）銅を含み、かつスピネル構造を有する金属酸化物を含有する改質触媒Ｉ、及び（２）銅を含み、かつスピネル構造を有する金属酸化物と、固体酸性物質との混合物を含有する改質触媒IIの二つの態様がある。
なお、本発明における酸素含有炭化水素としては、メタノール、エタノールなどのアルコール類、ジメチルエーテル、メチルエチルエーテルなどのエーテル類を好ましく挙げることができる。この中でジメチルエーテルが特に好ましい。
本発明において、スピネル構造を有する金属酸化物とは、ＡＢ2Ｏ4型の金属複酸化物にみられる代表的結晶構造型の一つで立方晶系を有している。前記ＡＢ2Ｏ4において、通常ＡはII価の金属であり、Ｂは三価の金属である。
本発明においては、銅を含むスピネル構造の金属酸化物が用いられ、このような金属酸化物としては、触媒活性及び耐熱性などの点から、Ｃｕ−Ｍｎ型スピネル、Ｃｕ−Ｆｅ型スピネル、Ｃｕ−Ｃｒ型スピネルが好ましい。前記Ｃｕ−Ｍｎ型スピネルとしては、例えばＣｕＭｎ2Ｏ4などを挙げることができ、Ｃｕ−Ｆｅ型スピネルとしては、例えばＣｕＦｅ2Ｏ4などを挙げることができる。Ｃｕ−Ｃｒ型スピネルとしては、例えばＣｕＣｒ2Ｏ4などを挙げることができる。さらに、ＣｕＡｌ2Ｏ4や、三成分系のＣｕ（ＦｅＣｒ）2Ｏ4、Ｃｕ（ＦｅＡｌ）2Ｏ4、Ｃｕ（ＭｎＦｅ）2Ｏ4スピネルも用いることができる。Ｃｕ（ＭｎＦｅ）2Ｏ4型スピネルとしては、Ｃｕ（Ｍｎ1.5Ｆｅ0.5）Ｏ4、Ｃｕ（Ｍｎ1.0Ｆｅ1.0）Ｏ4、Ｃｕ（Ｍｎ2/3Ｆｅ4/3）Ｏ4、Ｃｕ（Ｍｎ0.5Ｆｅ1.5）Ｏ4などが挙げられる。
【００１１】
このような銅を含むスピネル構造の金属酸化物は、銅を含む非スピネル構造のものに比べて、耐熱性に優れ、かつ酸素含有炭化水素の改質に用いる場合、単位表面積当たりの触媒活性がはるかに高い。
本発明の酸素含有炭化水素の改質触媒Ｉは、前記の銅を含むスピネル構造の金属酸化物を含有するものであり、一方、本発明の酸素含有炭化水素の改質触媒IIは、前記の銅を含むスピネル構造の金属酸化物及び固体酸性物質とを含有するものである。この改質触媒IIにおける固体酸性物質とは、固体でありながらブレンステッド酸又はルイス酸の特性を示すものであり、具体的にはアルミナ、シリカ・アルミナ、シリカ・チタニア、ゼオライト、シリコリン酸アルミニウム（ＳＡＰＯ）などが挙げられる。これらは一種用いてもよく、二種以上を組み合わせて用いてもよいが、これらの中で、得られる触媒の活性などの点から、アルミナが好適である。
【００１２】
この固体酸性物質として用いられるアルミナとしては、市販のα、β、γ、η、θ、κ、χのいずれの結晶形態のものも使用できる。また、ベーマイト、バイアライト、ギブサイト等のアルミナ水和物を焼成したものも使用できる。この他に、硝酸アルミニウムにｐＨ８〜１０程度のアルカリ緩衝液を加えて水酸化物の沈殿を生成させ、これを焼成したものを使用してもよいし、塩化アルミニウムを焼成してもよい。また、アルミニウムイソプロポキシド等のアルコキシドを２−プロパノール等のアルコールに溶解させ加水分解用の触媒として塩酸等の無機酸を添加してアルミナゲルを調製し、これを乾燥、焼成するゾル・ゲル法によって調製したものを使用することもできる。
本発明の改質触媒IIは、銅を含むスピネル構造の金属酸化物と前記固体酸性物質を、単に混合したものであってもよいし、該固体酸性物質を担体として用い、これに銅を含むスピネル構造の金属酸化物を担持させたものであってもよい。この改質触媒IIにおける銅の含有量としては特に制限はないが、触媒活性などの点から、Ｃｕとして、通常１〜５０質量％、好ましくは２〜３０質量％の範囲である。
【００１３】
また、本発明の改質触媒Ｉ及びIIにおいては、銅を含むスピネル構造の金属酸化物として、非スピネル構造の銅を含む化合物を、本発明の目的が損なわれない範囲で、所望により含有するものも用いることができる。
次に、本発明の改質触媒Ｉの調製方法の一例について、ＣｕＭｎ2Ｏ4スピネルからなる触媒を調製する場合を例に挙げて説明する。
まず、銅源として、硝酸銅などの水溶性銅塩を、マンガン源として、硝酸マンガンなどの水溶性マンガン塩を用い、これらを実質上化学量論的な割合、すなわちＣｕとＭｎのモル比が、実質上１：２になるように含む水溶液を調製する。次いで、この水溶液に、クエン酸などのキレート剤を加えたのち、加熱して水を蒸発させてゲルを生成させる。次に、このゲルを加熱処理して、ゲル中の硝酸根やクエン酸などを分解して得られた酸化物微粉末を、空気中で３００〜５００℃程度の温度で１〜５時間程度仮焼したのち、さらに５００〜１，０００℃程度の温度で５〜１５時間程度焼成することにより、ＣｕＭｎ2Ｏ4スピネルからなる触媒が得られる。また７００℃以上の高温で焼成した場合は、Ｍｎ2Ｏ3とＣｕ1.5Ｍｎ1.5Ｏ4スピネルの混合物になると言われているが、この場合も触媒として使用可能である。
【００１４】
この方法においては、ＣｕがＭｎに対して化学量論的な割合より過剰になるように、銅源を用いることができる。この場合、得られた触媒は、銅の酸化物（Ｃｕ2Ｏ又はＣｕＯあるいはそれらの混合物）とスピネル型酸化物との混合物となり、このものも、改質触媒Ｉとして用いることができる。
また、ＣｕＦｅ2Ｏ4スピネルからなる触媒を調製する場合には、前記マンガン源の代わりに、硝酸鉄などの水溶性鉄塩等の鉄源を用いればよい。さらに、前記マンガン源の代わりに、鉄源とマンガン源との混合物を用いることにより、Ｃｕ（ＦｅＭｎ）2Ｏ4スピネルからなる触媒を得ることができる。このものも、もちろん改質触媒Ｉとして用いることができる。
これらの改質触媒Ｉは、通常適当な大きさのペレット状に成型されて用いられる。
【００１５】
次に、本発明の改質触媒IIの調製方法の一例について、固体酸性物質であるアルミナ担体に、ＣｕＭｎ2Ｏ4スピネルが担持してなる触媒を調製する場合を例に挙げて説明する。
まず、銅源として、硝酸銅などの水溶性銅塩を、マンガン源として、硝酸マンガンなどの水溶性マンガン塩を用い、これらを実質上化学量論的な割合、すなわちＣｕとＭｎのモル比が、実質上１：２になるように含む水溶液を調製する。次いで、この水溶液に、所定量のアルミナ粉末を加え、均質に分散させたのち、加熱して水を蒸発させて粉末を得る。次に、この粉末を、空気中で３００〜５００℃程度の温度で１〜５時間程度仮焼したのち、さらに５００〜１，０００℃程度の温度で５〜１５時間程度焼成することにより、ＣｕとＭｎを含有するスピネル担持アルミナ触媒が得られる。
【００１６】
また、前記マンガン源の代わりに、鉄源を用いることにより、ＣｕＦｅ2Ｏ4スピネル担持アルミナ触媒を得ることができ、マンガン源の代わりに、鉄源とマンガン源との混合物を用いることにより、Ｃｕ（ＦｅＭｎ）2Ｏ4スピネル担持アルミナ触媒を得ることができる。
これらの改質触媒IIは、通常適当な大きさのペレット状に成型されて用いられる。
さらに、本発明の改質触媒IIが、銅を含むスピネル構造の金属酸化物とアルミナとの混合物である場合には、例えば、ＣｕＭｎ2Ｏ4スピネル、ＣｕＦｅ2Ｏ4スピネル及びＣｕ（ＦｅＭｎ）2Ｏ4スピネルなどの中から選ばれる少なくとも一種からなる適当な大きさのペレットと、適当な大きさのアルミナペレットとを混合して改質触媒IIを調製してもよいし、ＣｕＭｎ2Ｏ4スピネル、ＣｕＦｅ2Ｏ4スピネル及びＣｕ（ＦｅＭｎ）2Ｏ4スピネルの中から選ばれる少なくとも一種の粉末と、アルミナ粉末とを均質に混合したのち、適当な大きさのペレットに成型して改質触媒IIを調製してもよい。
【００１７】
本発明においては、上記改質触媒を還元することにより、さらに活性を向上させることができる。還元処理は、水素を含む気流中で処理する気相還元方法と、還元剤で処理する湿式還元方法がある。前者の還元処理は、通常水素を含む気流下、１５０〜５００℃、好ましくは、２００〜３００℃の温度で３０分〜２４時間、好ましくは、１〜１０時間実施する。水素ガス以外に、窒素、ヘリウム、アルゴンなどの不活性ガスを共存させてもよい。
後者の湿式還元法としては、液体アンモニア／アルコール／Ｎａ，液体アンモニア／アルコール／Ｌｉを用いるＢｉｒｃｈ還元、メチルアミン／Ｌｉ等を用いるＢｅｎｋｅｓｅｒ還元、Ｚｎ／ＨＣｌ，Ａｌ／ＮａＯＨ／Ｈ2Ｏ，ＮａＨ，ＬｉＡｌＨ4又はその置換体、ヒドロシラン類、水素化ホウ素ナトリウム又はその置換体、ジボラン、蟻酸、ホルマリン、ヒドラジン等の還元剤で処理する方法がある。この場合、通常、室温〜１００℃で、１０分〜２４時間、好ましくは、３０分〜１０時間行うものである。
【００１８】
また、反応原料を流すことによって、生成した水素やＣＯによって反応中にも触媒は還元される。
本発明においては、触媒は還元前処理あるいは生成ガスによって還元されることで、Ｃｕあるいは他の元素はスピネル構造から脱離し、スピネル構造は一部あるいは全部が保持されていない状態になっているが、最初にスピネル構造を有するＣｕ触媒を使用することが本発明の重要な点である。
【００１９】
本発明の水素又は合成ガスの製造方法においては、前述の本発明の改質触媒Ｉ及び／又は改質触媒IIを用いてジメチルエーテルなどの酸素含有炭化水素を、（１）水蒸気改質、（２）自己熱改質、（３）部分酸化改質又は（４）二酸化炭素改質することにより、水素又は合成ガスを製造する。
次に、各改質方法についてジメチルエーテルを用いた場合を例に挙げて説明する。
［水蒸気改質］
本発明の改質触媒を用いる場合、ジメチルエーテルの水蒸気改質は、以下に示す反応式に従って、反応が進行するものと思われる。
ＣＨ3ＯＣＨ3  +  Ｈ2Ｏ  →  ２ＣＨ3ＯＨ          ・・・（１）
２ＣＨ3ＯＨ  +  ２Ｈ2Ｏ  →  ２ＣＯ2  +  ６Ｈ2  ・・・（２）
２ＣＯ2  +  ２Ｈ2        →  ２ＣＯ  +  ２Ｈ2Ｏ  ・・・（３）
したがって、水素を製造する場合には、前記（３）の反応が進行しにくいように、すなわち
ＣＨ3ＯＣＨ3  +  ３Ｈ2Ｏ  →  ２ＣＯ2  +  ６Ｈ2  ・・・（４）
の反応が起こるように反応条件を選択すればよい。
【００２０】
一方、合成ガスを製造する場合には、前記（１）、（２）及び（３）の反応が生じるように、すなわち
ＣＨ3ＯＣＨ3  +  Ｈ2Ｏ    →  ２ＣＯ  +  ４Ｈ2  ・・・（５）
の反応が起こるように反応条件を選択すればよい。
水素を製造する場合、水蒸気／ジメチルエーテルモル比は、理論的には３であるが、３〜６程度が好ましく、一方、合成ガスを製造する場合、水蒸気／ジメチルエーテルモル比は、理論的には１であるが、１〜２程度が好ましい。
反応温度は、通常２００〜５００℃、好ましくは２５０〜４５０℃の範囲で選定される。この温度が２００℃未満ではジメチルエーテルの転化率が低くなるおそれがあり、５００℃を超えると触媒の活性劣化が生じる原因となる。ＧＨＳＶ（ガス時空間速度）は、ジメチルエーテル基準で１００〜１０，０００ｈ-1の範囲が好ましい。このＧＨＳＶが１００ｈ-1未満では生産効率が低く、実用的に好ましくないし、１０，０００ｈ-1を超えるとジメチルエーテルの転化率が低くなりすぎ、実用的に好ましくない。また、反応圧力は、通常、常圧〜１ＭＰａ程度である。この圧力が高すぎるとジメチルエーテルの転化率が低下する傾向がある。
【００２１】
［自己熱改質］
自己熱改質反応においては、ジメチルエーテルの酸化反応と水蒸気との反応が同一リアクター内で、又は連続したリアクター内で起こる。この場合、水素製造と合成ガス製造では、反応条件は若干異なるが、一般的には、酸素／ジメチルエーテルモル比は、好ましくは０．１〜１の範囲で選定され、水蒸気／ジメチルエーテルモル比は、好ましくは０．５〜３の範囲で選定される。酸素／ジメチルエーテルモル比が０．１未満では発熱による反応熱の供給が十分にできない場合があり、一方１を超えると完全酸化が生じて水素濃度が低下するおそれが生じる。また、水蒸気／ジメチルエーテルモル比が０．５未満では水素濃度が低下する場合があり、一方３を超えると発熱の供給が足らなくなるおそれが生じる。
反応温度は、通常２００〜８００℃、好ましくは２５０〜５００℃の範囲で選定される。また、ＧＨＳＶ及び反応圧力については、前記水蒸気改質の場合と同様である。
【００２２】
［部分酸化改質］
部分酸化改質反応は、ジメチルエーテルの部分酸化反応が起こり、水素製造と合成ガス製造では、反応条件が若干異なるが、一般的には、酸素／ジメチルエーテルモル比は、好ましくは０．３〜１．５の範囲で選定される。この酸素／ジメチルエーテルモル比が０．３未満ではジメチルエーテルの転化率が十分に高くならない場合があり、一方１．５を超えると完全酸化が起こり、水素濃度が低下する原因となる。反応温度は、通常２００〜９００℃、好ましくは２５０〜６００℃の範囲で選定される。また、ＧＨＳＶ及び反応圧力については、前記水蒸気改質の場合と同様である。
【００２３】
［二酸化炭素改質］
二酸化炭素改質反応は、ジメチルエーテルと二酸化炭素の反応が起こり、水素製造と合成ガス製造では、反応条件は若干異なるが、一般的には、ＣＯ2／ジメチルエーテルモル比は、好ましくは０．８〜２、より好ましくは０．９〜１．５の範囲で選定される。このＣＯ2／ジメチルエーテルモル比が０．８未満ではジメチルエーテルの転化率が十分に高くならないおそれがあり、一方２を超えると生成物中にＣＯ2が多く残り、水素の分圧が低下する原因となる上、ＣＯ2の除去が必要な場合があり、好ましくない。この反応では、水蒸気を導入することができ、この導入により水素濃度を高めることが可能となる。また、反応温度、ＧＨＳＶ及び反応圧力については、前記水蒸気改質の場合と同様である。
【００２４】
本願の第三発明は、前述の改質触媒を備える改質器と、該改質器により製造される水素を燃料とする燃料電池とを有することを特徴とする燃料電池システムであり、図１により説明する。
燃料タンク２１内の燃料は燃料ポンプ２２を経て脱硫器２３に導入される。脱硫器２３には例えば活性炭、ゼオライト又は金属系の吸着剤などを充填することができる。脱硫器２３で脱硫された燃料は水タンクから水ポンプ２４を経た水と混合した後気化器１に導入されて気化され、次いで空気ブロアー３５から送り出された空気と混合され改質器３１に送り込まれる。改質器３１には前述の改質触媒が充填されており、改質器３１に送り込まれた燃料混合物（酸素含有炭化水素、水蒸気及び酸素を含む混合気）から、前述した改質反応のいずれかによって水素が製造される。
【００２５】
このようにして製造された水素はＣＯ変成器３２、ＣＯ選択酸化器３３を通じてＣＯ濃度が燃料電池の特性に及ぼさない程度まで低減される。これらの反応器に用いる触媒例としては、ＣＯ変成器３２には、鉄−クロム系触媒、銅−亜鉛系触媒あるいは貴金属系触媒が挙げられ、ＣＯ選択酸化器３３には、ルテニウム系触媒、白金系触媒あるいはそれらの混合触媒が挙げられる。なお、改質反応で製造された水素中のＣＯ濃度が低い場合、ＣＯ変成器３２を取り付けなくてもよい。
【００２６】
燃料電池３４は負極３４Ａと正極３４Ｂとの間に高分子電解質３４Ｃを備えた固体高分子形燃料電池である。負極側には上記の方法で得られた水素リッチガスが、正極側には空気ブロアー３５から送られる空気が、それぞれ必要であれば適当な加湿処理を行った後（加湿装置は図示せず）導入される。
この時、負極側では水素ガスがプロトンとなり電子を放出する反応が進行し、正極側では酸素ガスが電子とプロトンを得て水となる反応が進行し、両極３４Ａ、３４Ｂ間に直流電流が発生する。その場合、負極には、白金黒もしくは活性炭担持のＰｔ触媒あるいはＰｔ−Ｒｕ合金触媒などが使用され、正極には、白金黒もしくは活性炭担持のＰｔ触媒などが使用される。
【００２７】
負極３４Ａ側に改質器３１のバーナ３１Ａを接続して余った水素を燃料とすることができる。また、正極３４Ｂ側に気水分離器３６を接続し、正極３４Ｂ側に供給された空気中の酸素と水素との結合により生じた水と排気ガスとを分離し、水を水蒸気の生成に利用することができる。燃料電池３４では発電に伴って熱が発生するため、排熱回収装置３７を付設してこの熱を回収して有効利用することができる。排熱回収装置３７は、燃料電池３４に付設され反応時に生じた熱を奪う熱交換器３７Ａと、この熱交換器３７Ａで奪った熱を水と熱交換するための熱交換器３７Ｂと、冷却器３７Ｃと、これら熱交換器３７Ａ、３７Ｂ及び冷却器３７Ｃへ冷媒を循環させるポンプ３７Ｄとを備え、熱交換器３７Ｂにおいて得られる温水は他の設備などで有効に利用することができる。
【実施例】
【００２８】
次に、本発明を実施例により、さらに詳細に説明するが、本発明は、これらの例によってなんら限定されるものではない。
【００２９】
実施例１
１リットルビーカーに、硝酸銅［ナカライテスク社製、９９．５％Ｃｕ（ＮＯ3）2・３Ｈ2Ｏ］１３．２８ｇ（５５ミリモル）及び硝酸マンガン［シグマアルドリッチジャパン社製、９８．０％Ｍｎ（ＮＯ3）2・６Ｈ2Ｏ］３１．５５ｇ（１０８ミリモル）と、蒸留水３００ミリリットルを加え、６０℃で２時間攪拌した。次いで、この溶液にクエン酸一水和物［シグマアルドリッチジャパン社製］３４．６５ｇ（１６５ミリモル）を加え、６０℃で１時間攪拌したのち、８０℃に昇温して水を蒸発させた。
このようにして生成したゲルを１４０℃で加熱し続け、硝酸根及びクエン酸を分解させて酸化物微粉末を得たのち、空気中にて４００℃で２時間仮焼し、その後、さらに焼成炉にて空気中、９００℃で１０時間焼成を行った。
このようにして、Ｃｕ−Ｍｎスピネル型酸化物触媒（Ｃｕ1.5Ｍｎ1.5Ｏ4スピネルとＭｎ2Ｏ3の混合物）を得た。
【００３０】
比較例１
１リットルビーカーに、硝酸銅［ナカライテスク社製、９９．５％Ｃｕ（ＮＯ3）2・３Ｈ2Ｏ］２２．９３ｇ（９５ミリモル）及び硝酸アルミニウム［和光純薬工業社製、９８．０％Ａｌ（ＮＯ3）3・９Ｈ2Ｏ］１０５．１４ｇ（２７５ミリモル）と蒸留水３００ミリリットルを加え、６０℃で２時間攪拌した。次いで、この溶液にクエン酸一水和物［シグマアルドリッチジャパン社製］１１７．０４ｇ（５５７ミリモル）を加え、６０℃で１時間攪拌し、その後、８０℃に昇温して水を蒸発させた。
このようにして生成したゲルを１４０℃で加熱し続け、硝酸根及びクエン酸を分解させて酸化物微粉末を得たのち、空気中にて４００℃で２時間仮焼し、その後、さらに焼成炉にて空気中、５００℃で３時間焼成を行った。
このようにして、３０質量％Ｃｕ担持アルミナ触媒（非スピネル）を得た。
【００３１】
実施例２
１リットルビーカーに、硝酸銅［ナカライテスク社製、９９．５％Ｃｕ（ＮＯ3）2・３Ｈ2Ｏ］６．４１０ｇ（２６ミリモル）及び硝酸マンガン［シグマアルドリッチジャパン社製、９８．０％Ｍｎ（ＮＯ3）2・６Ｈ2Ｏ］７．７３２ｇ（２６ミリモル）と、蒸留水３００ミリリットルを加え、６０℃で２時間攪拌した。次いで、この溶液にＡｌ2Ｏ3［住友化学工業社製、「ＡＫＰ−Ｇ０１５」］３０．０ｇを加え、８０℃で水を蒸発させ、粉末を得た。
次に、得られた粉末を４００℃で２時間空気中で仮焼し、その後、さらに焼成炉にて空気中、９００℃で１０時間焼成した。
このようにして、Ｃｕを５質量％含有するＣｕ1.5Ｍｎ1.5Ｏ4スピネル担持アルミナ触媒を得た。
【００３２】
実施例３
１リットルビーカーに、硝酸銅［ナカライテスク社製、９９．５％Ｃｕ（ＮＯ3）2・３Ｈ2Ｏ］４．３７０ｇ（１８ミリモル）及び硝酸第二鉄［和光純薬工業社製、９９．０％Ｆｅ（ＮＯ3）3・９Ｈ2Ｏ］１４．６５ｇ（３６ミリモル）と、蒸留水３００ミリリットルを加え、６０℃で２時間攪拌した。次いで、この溶液にＡｌ2Ｏ3［住友化学工業社製、「ＡＫＰ−Ｇ０１５」］３０．０ｇを加え、８０℃で水を蒸発させ、粉末を得た。
次に、得られた粉末を４００℃で２時間空気中で仮焼し、その後、さらに焼成炉にて空気中、９００℃で１０時間焼成した。
このようにして、Ｃｕを５質量％含有するＣｕＦｅ2Ｏ4スピネル担持アルミナ触媒を得た。
【００３３】
実施例４
実施例１と同様にして調製したＣｕ−Ｍｎスピネル型酸化物触媒（Ｃｕ1.5Ｍｎ1.5Ｏ4スピネルとＭｎ2Ｏ3の混合物）１０ｇとアルミナ（住友化学工業社製、「ＡＫＰ−Ｇ０１５」）４．４４５ｇを乳鉢で混合することにより、Ｃｕを２０質量％含有する、Ｃｕ−Ｍｎスピネル酸化物触媒とＡｌ2Ｏ3の混合触媒を得た。
【００３４】
実施例５
１リットルビーカーに、硝酸銅［ナカライテスク社製、９９．５％Ｃｕ（ＮＯ3）2・３Ｈ2Ｏ］２６．５６ｇ（１０９ミリモル）と硝酸マンガン［シグマアルドリッチジャパン社製、９８．０％Ｍｎ（ＮＯ3）2・６Ｈ2０］３１．５５ｇ（５４ミリモル）、及び硝酸第二鉄［和光純薬工業社製、９９．０％Ｆｅ（ＮＯ3）3・９Ｈ2Ｏ］６７．３３ｇ（１６５ミリモル）と、蒸留水３００ミリリットルを加え、６０℃で２時間攪拌した。次いで、この溶液にクエン酸一水和物［シグマアルドリッチジャパン社製］８５．８４ｇ（４０９ミリモル）を加え、６０℃で１時間攪拌したのち、８０℃に昇温して水を蒸発させた。
このようにして生成したゲルを１４０℃で７時間加熱し、硝酸根及びクエン酸を分解させて酸化物微粉末を得たのち、空気中にて４００℃で２時間仮焼し、その後、さらに焼成炉にて空気中、９００℃で１０時間焼成を行った。
焼成後、得られたＣｕ−Ｍｎ−Ｆｅスピネル型酸化物触媒（ＣｕＭｎ0.5Ｆｅ1.5Ｏ4）１０ｇとアルミナ（住友化学工業社製「ＡＫＰ−Ｇ０１５」）４．４４５ｇを乳鉢で混合することによりＣｕを２０質量％含有するＣｕＭｎ0.5Ｆｅ1.5Ｏ4スピネルとＡｌ2Ｏ3の混合触媒を得た。
【００３５】
実施例６
１リットルビーカーに、硝酸銅［ナカライテスク社製、９９．５％Ｃｕ（ＮＯ3）2・３Ｈ2Ｏ］２０．３０ｇ（８４ミリモル）及び硝酸第二鉄［和光純薬工業社製、９９．０％Ｆｅ（ＮＯ3）3・９Ｈ2０］６８．２４ｇ（１６８ミリモル）と、蒸留水３００ミリリットルを加え、６０℃で２時間攪拌した。次いで、この溶液にクエン酸一水和物［シグマアルドリッチジャパン社製］７０．５６ｇ（３３６ミリモル）を加え、６０℃で１時間攪拌したのち、８０℃に昇温して水を蒸発させた。
このようにして生成したゲルを１４０℃で７時間加熱し、硝酸根及びクエン酸を分解させて酸化物微粉末を得たのち、空気中にて４００℃で２時間仮焼し、その後、さらに焼成炉にて空気中、９００℃で１０時間焼成を行った。
焼成後、得られたＣｕ−Ｆｅスピネル型酸化物触媒（ＣｕＦｅ2Ｏ4）１０ｇとアルミナ（住友化学工業社製、「ＡＫＰ−Ｇ０１５」）４．２３５ｇを乳鉢で混合することによりＣｕを２０質量％含有するＣｕＦｅ2Ｏ4スピネルとＡｌ2Ｏ3の混合触媒を得た。
【００３６】
実施例７
１リットルビーカーに、硝酸銅［ナカライテスク社製、９９．５％Ｃｕ（ＮＯ3）2・３Ｈ2Ｏ］２０．９８ｇ（８７ミリモル）及び硝酸クロム［ナカライテスク社製、９９．５％Ｃｒ（ＮＯ3）3・９Ｈ2０］７０．５６ｇ（１７４ミリモル）と、蒸留水３００ミリリットルを加え、６０℃で２時間攪拌した。次いで、この溶液にクエン酸一水和物［シグマアルドリッチジャパン社製］７３．０８ｇ（３４８ミリモル）を加え、６０℃で１時間攪拌したのち、８０℃に昇温して水を蒸発させた。
このようにして生成したゲルを１４０℃で７時間加熱し、硝酸根及びクエン酸を分解させて酸化物微粉末を得たのち、空気中にて４００℃で２時間仮焼し、その後、さらに焼成炉にて空気中、９００℃で１０時間焼成を行った。
焼成後、得られたＣｕ−Ｃｒスピネル型酸化物触媒（ＣｕＣｒ2Ｏ4）１０ｇとアルミナ（住友化学工業社製、「ＡＫＰ−Ｇ０１５」）４．７４ｇを乳鉢で混合することによりＣｕを２０質量％含有するＣｕＣｒ2Ｏ4スピネルとＡｌ2Ｏ3の混合触媒を得た。
【００３７】
試験例１
実施例１〜７及び比較例１で得た触媒を６〜１４メッシュの大きさに成型し、それぞれ１ミリリットルを反応器に充填した。
実施例２、３、６、７及び比較例１の触媒については、水素含有量１０容量％の水素と窒素の混合ガス中で、２５０℃にて１時間加熱して水素還元を行った。なお、実施例１、実施例４及び実施例５の触媒については水素還元を行わなかった。
ジメチルエーテル（ＤＭＥ）と水蒸気と窒素を、それぞれ１５ミリリットル／分、４５ミリリットル／分及び４０ミリリットル／分の速度で反応器に供給し、４００℃又は４５０℃でＤＭＥの水蒸気改質を行った。この際、全ガス量基準のＧＨＳＶ（ガス時空間速度）は６，０００ｈ-1であり、ＤＭＥ基準のＧＨＳＶは９００ｈ-1であった。
ＤＭＥ反応速度及びＤＭＥ転化率を、下記の式に従って算出し、触媒の性能を評価した。結果を第１表に示す。
【００３８】
＜ＤＭＥ反応速度（μｍｏｌ／ｓ・ｍ2−ｃａｔ）＞
ＤＭＥ反応速度＝ＤＭＥ流量（μｍｏｌ／ｓ）×０．０１ＤＭＥ転化率（％）／反応器中の触媒の表面積（ｍ2）
ただし、
反応器中の触媒の表面積＝使用触媒体積（ｍｌ）×触媒比重（ｇ／ｍｌ）×ＢＥＴ比表面積（ｍ2／ｇ）
＜ＤＭＥ転化率（％）＞
ＤＭＥ転化率＝［（入口ＤＭＥ流量−出口ＤＭＥ流量）／入口ＤＭＥ流量］×１００
【００３９】
【表１】
0004774197.tif 000002
【００４０】
第１表から分かるように、スピネル含有の実施例１の触媒は、非スピネル含有の比較例１の触媒に比べて反応速度が大きい。また、スピネル含有の実施例２〜７の触媒は、非スピネル含有の比較例１の触媒に比べて、ＤＭＥの転化率が高い。
【図面の簡単な説明】
【００４１】
【図１】本発明の燃料電池システムの概略の流れ図である。
【符号の説明】
【００４２】
１：気化器
１１：水供給管
１２：燃料導入管
１５：接続管
２１：燃料タンク
２２：燃料ポンプ
２３：脱硫器
２４：水ポンプ
３１：改質器
３１Ａ：改質器のバーナ
３２：ＣＯ変成器
３３：ＣＯ選択酸化器
３４：燃料電池
３４Ａ：燃料電池負極
３４Ｂ：燃料電池正極
３４Ｃ：燃料電池高分子電解質
３５：空気ブロワー
３６：気水分離器
３７：排熱回収装置
３７Ａ：熱交換器
３７Ｂ：熱交換器
３７Ｃ：冷却器
３７Ｄ：冷媒循環ポンプ
【図１】
0004774197.tif 000003